(57)【要約】【課題】ブラシ付き直流機の整流特性を改善し、長寿命化すること。【解決手段】異方性ボンド磁石の磁極区間に、磁束密度を低減した磁束密度低減部を形成した。磁束密度低減部の磁極区間における形成位置を、整流区間を整流コイルが移動するとき、磁束密度低減部の影響により整流コイルを貫通する磁束密度の絶対値が増大する位置に形成しているので、整流期間中に整流コイルに反転電流の向きに逆電圧を誘起させることができ、電流の反転を促進して、不足整流を補償し整流特性を改善できるので、整流終了時における火花の発生を防止することができる。【選択図】図２
2007074887.tif 000002
【特許請求の範囲】
【請求項１】
ブラシを有する直流モータの励磁に用いられるリング形状に成形された異方性ボンド磁石において、
前記リング形状の磁極区間内に、前記リング形状の法線方向成分の磁束密度が部分的に低減された磁束密度低減部を有することを特徴とする異方性ボンド磁石。
【請求項２】
ブラシを有する直流モータの励磁に用いられるリング形状に成形された異方性ボンド磁石において、
前記リング形状の一磁極区間における磁束密度分布は、電機子の回転方向と反対側の中性軸からは、絶対値が電機子の回転方向に対して遅れて立ち上がる磁束密度低減部を有し、電機子の回転方向側の中性軸に対しては、電機子の回転方向に対して立ち上がりよりは急激に立ち下がる非対称分布をしていることを特徴とする異方性ボンド磁石。
【請求項３】
前記磁束密度低減部は、
前記リング形状の法線方向成分の磁束密度の分布が、前記リング形状の周回方向の位置変化に対して極小を示す磁束密度極小部を有する
ことを特徴とする請求項１又は請求項２に記載の異方性ボンド磁石。
【請求項４】
前記磁束密度低減部の配向は、前記リング磁石の周回方向の配向成分を主として有することを特徴とする請求項１乃至請求項３の何れか１項に記載の異方性ボンド磁石。
【請求項５】
前記磁束密度低減部の配向は、前記リング磁石の周回方向の位置の変化に対して、法線方向から漸次周回方向を向き、漸次法線方向となる分布であることを特徴とする請求項１乃至請求項４の何れか１項に記載の異方性ボンド磁石。
【請求項６】
前記磁束密度低減部の前記磁極区間における形成位置は、整流区間を整流コイルが移動するとき、前記磁束密度低減部の影響により前記整流コイルを貫通する磁束密度の絶対値が増大する位置に形成されていることを特徴とする請求項１乃至請求項５の何れか１項に記載の異方性ボンド磁石。
【請求項７】
前記磁束密度低減部は、前記リング磁石の周回方向の位置の変化に対して、配向分布が、法線方向から漸次周回方向を向き、漸次法線方向となる配向遷移区間の少なくとも１／２以上を一磁極区間に内包して磁化された領域のうち、前記配向遷移区間の少なくとも中線を含む領域であることを特徴とする請求項１乃至請求項６の何れか１項に記載の異方性ボンド磁石。
【請求項８】
請求項１乃至請求項７の何れか１項に記載の異方性ボンド磁石を有したブラシを有した直流モータ。
【発明の詳細な説明】
【技術分野】
【０００１】
従来から、ブラシを用いた直流モータにおいて、整流特性を良好にする各種の技術が開発されている。整流とは、ブラシによって短絡される整流子片に接続されているモータの電機子コイル（以下、「整流コイル」という）が、整流子片が短絡されてから解除されるまでの期間に移動する整流子コイルの回転方向の後方に位置する後端片の移動区間（以下、「整流区間」といい、その期間を「整流期間」という）において、この整流コイルを流れる電流の向きを反転させることを言う。整流終了付近において、正規の反転電流が流れていない現象を不足整流といい、整流子片がブラシとの接触から解離する瞬間にインダクタンスによる逆起電力により、高電圧が間隙にかかり、急峻な電流が流れて火花が発生する。この火花が整流子やブラシの寿命を短くする原因となっている。
【０００２】
この不足整流を改善するために、磁石の磁束密度分布を変化させることにより、整流期間中に整流コイルを貫通する磁束を変化させて、整流中に整流コイルに反転電流の向きに電圧を誘起させて、整流コイルのインダクタンスによる電圧を打ち消すようにした技術が知られている。このような考え方は、整流制御（火花対応）として１９８４年頃に理論的に確立され、１９９０年には実用化されていた。
【０００３】
近年、ブラシを有する直流モータにおいては、例えば、下記の特許文献１〜４に記載されている技術が知られている。
特許文献１では、瓦状の磁石を２枚用い、機械的中性軸付近には磁極が存在しない従来型の直流２極モータにおいて、磁石の電機子の回転方向側の前端部から機械的中性軸の方向に、主磁極と同一極性の磁束密度が漸増する磁石からなる延長部を設けている。この構成により、整流コイルが整流区間を移動する間に、整流コイルを貫通する磁束を増加させることにより、反転電流の向きに電圧を発生させて、不足整流を補うようにしている。
【０００４】
下記特許文献２は、特許文献１におけるモータにおいて、主磁極と延長部との境界に形成される磁束極小部の位置に対する整流開始時の整流コイルの角度位置の一整流子角度に対する割合が所定範囲となるようにブラシの位置を調整することで、火花の発生を抑制することを開示している。
【０００５】
下記特許文献３は、瓦状の磁石を２枚用い、機械的中性軸付近には磁極が存在しない従来型の直流２極モータにおいて、電機子の回転方向側の次の磁極の回転方向と反対方向に位置する後端部から回転方向とは逆向きに機械的中性軸の方向に、整流コイルの貫通する磁束を発生している主磁極（手前の磁極）と同一極性の磁石からなる端部磁極を設けている。この構成により、整流コイルの前端片（回転方向の先端コイル片）が、磁極の存在しない機械的中性軸付近から端部磁極の中央までを整流区間とするようにブラシの位置を調整することで、整流コイルが整流区間を移動する間に、整流コイルを貫通する磁束を増加させることにより、反転電流の向きに逆起電力を発生させて、不足整流を補うようにしている。
【０００６】
下記特許文献４は、特許文献３に対して、主磁極の回転方向の前端部から機械的中性軸方向に、逆極性の端部磁極を設け、その端部磁極の中央から次の磁極の手前の端部磁極の中央までの間を整流区間とするようにブラシの位置を調整している。そして、整流区間の前半では、整流コイルを貫通する磁束を減少させ、整流区間の後半では、整流コイルを貫通する磁束を増大させることで、過整流と不足整流とを防止するようにすることが開示されている。
【０００７】
【特許文献１】特開２００１−９５２１８
【特許文献２】特開２００２−８４７１９
【特許文献３】特開２００２−９５２２９
【特許文献４】特開２００２−９５２３０
【発明の開示】
【発明が解決しようとする課題】
【０００８】
一方、近年、直流モータや直流発電機の容易組立て性、コギングトルクの低減などの要求が高まっており、出力トルクなどの装置諸元を従来と同等レベル以上に維持した上で、整流特性を良好にしたり、コギングトルクを減少させたりすることが要求されている。そのためには、上記の技術と異なり、磁石の貼り付け工程をなくした異方性のリング磁石を用いる方が有利である。
【０００９】
しかしながら、リング形状の異方性磁石に、従来の技術を適用することには、以下の問題がある。
上記特許文献１〜４のいずれも、機械的中性軸の付近に磁石が存在しないことを利用して、この領域に、補磁極を設けるようにしたものである。ところが、リング磁石は、円周上、切れ目なく磁極が形成されているので、このような補磁極を形成できる余地が存在しないので、上記特許文献１〜４の技術を、リング形状の異方性ボンド磁石に適用することはできない。
【００１０】
また、肉薄のリング形状の異方性ボンド磁石を、さらに、特許文献１〜４のように厚さや欠損部を含む形状加工で形成することは、加工精度、部品強度などを考慮すると困難である。
【００１１】
さらに、近年、直流モータの小型化や軽量化の要求が高まっており、出力トルクなどの装置諸元を従来と同等レベル以上に維持した上で、小型化や軽量化などに十分に対応していくためには、励磁磁石として、リング形状の高性能の異方性希土類ボンド磁石を薄型にして使用するのが有利である。
【００１２】
本発明は、上記の課題を解決するために成されたものであり、その目的は、直流モータにおける整流特性を改善する異方性ボンド磁石を実現することであり、その磁石を用いた直流モータにおける火花の発生を抑制して、その寿命を長期化することである。
また、他の目的は、コギングトルクを減少させることである。
【課題を解決するための手段】
【００１３】
上記の課題を解決するためには、以下の手段が有効である。
第１の発明は、ブラシを有する直流モータの励磁に用いられるリング形状に成形された異方性ボンド磁石において、リング形状の磁極区間内に、リング形状の法線方向成分の磁束密度が部分的に低減された磁束密度低減部を有することを特徴とする異方性ボンド磁石である。
本発明は、厚さを一定としたリング磁石において、磁極区間内において磁束密度が部分的に低減された磁束密度低減部を設けたことが特徴である。この磁束密度低減部の形成により、直流モータの整流特性を良好にすることができる。リング磁石を加工することなく、配向、着磁だけで、磁束密度低減部を形成しているので、製造が容易となる。また、磁束密度低減部を薄く構成していないので、反磁場による減磁を防止することができる。磁束密度低減部は、整流コイルの数に対応した数だけ形成されることが望ましい。磁束密度低減部は、少なくとも、整流コイルの後端片が整流中に移動する領域である整流区間に対応する位置の磁極区間に形成されれば良い。
【００１４】
第２の発明は、ブラシを有する直流モータの励磁に用いられるリング形状に成形された異方性ボンド磁石において、リング形状の一磁極区間における磁束密度分布は、電機子の回転方向と反対側の中性軸からは、絶対値が電機子の回転方向に対して遅れて立ち上がる磁束密度低減部を有し、電機子の回転方向側の中性軸に対しては、電機子の回転方向に対して立ち上がりよりは急激に立ち下がる非対称分布をしていることを特徴とする異方性ボンド磁石である。
すなわち、リング磁石の磁束密度分布を非対称にしたことが特徴であり、電機子の回転方向と反対側の中性軸からの磁束密度の立ち上がりを遅らせて、この立ち上げの遅れた区間に磁束密度低減部を有することが特徴である。
【００１５】
第３の発明は、磁束密度低減部は、リング形状の法線方向成分の磁束密度の分布が、リング形状の周回方向の位置変化に対して極小を示す磁束密度極小部を有することを特徴とする請求項１又は請求項２に記載の異方性ボンド磁石である。
本発明では、磁束密度低減部は磁束密度の極小部を含むことが特徴である。この構成により整流特性を改善することができる。
【００１６】
第４の発明は、磁束密度低減部の配向は、リング磁石の周回方向の配向成分を主として有することを特徴とする請求項１乃至請求項３の何れか１項に記載の異方性ボンド磁石である。
本発明は、磁束密度低減部を、ボンド磁石の配向により実現したものである。磁束密度低減部以外の主磁極部の配向は、ラジアル配向、極配向、セミラジアル配向、アキシャル配向など、電機子に対して磁束を貫通させる磁束を発生するに必要な任意の配向を用いることができる。この構成により、配向処理の後の着磁により、磁束密度低減部では、法線方向の磁化成分が小さいので、磁束密度低減部を実現することができる。
【００１７】
第５の発明は、磁束密度低減部の配向は、リング磁石の周回方向の位置の変化に対して、法線方向から漸次周回方向を向き、漸次法線方向となる分布であることを特徴とする請求項１乃至請求項４の何れか１項に記載の異方性ボンド磁石である。
このような配向処理の後の着磁により、法線方向の磁化成分の小さい磁束密度低減部を形成することができる。また、この構成により、磁束密度低減部において、磁束密度極小部を具体的に形成することができる。
【００１８】
第６の発明は、磁束密度低減部の磁極区間における形成位置は、整流区間を整流コイルが移動するとき、磁束密度低減部の影響により整流コイルを貫通する磁束密度の絶対値が増大する位置に形成されていることを特徴とする請求項１乃至請求項５の何れか１項に記載の異方性ボンド磁石である。
【００１９】
本発明は、整流コイルと磁束密度低減部との相対位置関係に特徴を有するものである。この位置関係にある時に、整流コイルの移動に伴い磁束密度が増大するので、反転電流の向きに電圧（電機子の回転により生じる誘導起電力）を発生させることができる。これにより、整流を促進させることができる。この条件を満たす整流コイルと磁束密度低減部との関係は、典型的には、整流開始時においては、全ての磁束密度低減部からの磁束とその磁束密度低減部が属する磁極の磁束とが整流コイルを貫通し、整流終了時において、磁束密度低減部からの磁束が整流コイルを貫通しなくなり、磁束密度低減部が属する磁極からの磁束だけが整流コイルを貫通するような位置関係である。すなわち、磁束密度低減部は、典型的には、整流開始時における整流コイルの後端片（電機子の回転方向を前方とした時の後端のコイル片）の位置（整流コイルを貫通する磁束が電磁気的特性を決定するので、このコイル片の位置は、このコイル片が巻かれる磁束を誘導するティースの後端エッジの位置で定義する。）から、整流終了時の整流コイルの後端片が位置するまでの区間、すなわち、整流区間に存在する。ただし、整流区間を整流コイルが移動する間、前端片（電機子の回転方向を前方とした前端のコイル片）の位置（このコイル片が巻かれるティースの前端エッジ位置で定義する。）は、同一磁極内に存在する。
【００２０】
このような関係を満たすように、磁束密度低減部を磁極区間内に形成する。この時、整流コイルを貫通する全磁束は、整流区間を整流コイルが移動する間において、増加させることができる。この関係の場合には、上記した特許文献１、２と異なり、整流区間を整流コイルが移動する時、整流コイルの後端片が磁束密度低減部を通過することになる。磁束密度低減部が極小値を有する場合には、磁束密度低減部における電機子の回転方向に沿って、磁束が低下する領域と、磁束が増大する領域とのいずれの領域も、整流コイルを貫通する全磁束の増加に寄与することから、回転角に対する磁束の増加率を大きくすることができ、整流特性を良好に改善することができる。
【００２１】
また、磁束密度低減部を電機子の回転角に対して遅れて立ち上げる磁束密度分布で構成することにより、整流期間において、整流コイルを貫通する磁束密度低減部の磁束密度が、中性軸上の値に近い小さい値から飽和した定常値に近い値まで、大きく増加することになる。したがって、整流コイルを貫通する全磁束が整流期間において、大きく増加する方向に変化する。したがって、有効に不足整流を補償することができ、火花の発生を効果的に防止することができる。また、この磁束密度低減部は、磁極の中性軸付近での磁束密度の変化を平均的になだらかにするので、コギングトルクが大きく減少する。
【００２２】
また、整流区間において、整流コイルは同一磁極内に存在し、整流開始時において、整流コイルの前端片が磁束密度低減部の極小位置に位置し、整流終了時において、整流コイルが磁束密度低減部を含む位置にするような位置関係で用いても良い。
また、整流区間において、整流コイルは同一磁極内に存在し、整流開始時において、整流コイルが全ての磁束密度低減部を含み、整流終了時において、整流コイルの後端片が磁束密度低減部の極小位置付近に位置するようにし、整流コイルの前端片は、整流期間中、同一磁極区間に存在するようにして用いても良い。
また、磁束密度低減部の磁極区間における形成位置は、整流区間において、整流コイルは同一磁極内に存在し、整流区間を整流コイルが移動するとき、磁束密度低減部の磁束の少なくとも一部の所定磁束を整流コイルが貫通する位置から、所定磁束を整流コイルが貫通しない位置に変化させる位置に形成しても良い。
また、磁束密度低減部の磁極区間における形成位置は、整流区間において、整流コイルは同一磁極内に存在し、整流区間を整流コイルが移動するとき、整流コイルの回転方向の後方に位置する後端片が磁束密度低減部を通過する位置に形成されていても良い。
以上の場合において、整流コイルが整流区間を移動する期間において、整流コイルを貫通する磁束は増加することになる。これにより、整流期間中に、整流コイルに反転電流の向きに電圧を誘起させることができ、整流特性を改善することができる。
【００２３】
第７の発明は、磁束密度低減部は、リング磁石の周回方向の位置の変化に対して、配向分布が、法線方向から漸次周回方向を向き、漸次法線方向となる配向遷移区間の少なくとも１／２以上を一磁極区間に内包して磁化された領域のうち、配向遷移区間の少なくとも中線を含む領域であることを特徴とする請求項１乃至請求項６の何れか１項に記載の異方性ボンド磁石である。
このような配向遷移区間を設けた後に、一磁極区間において一方向に磁化させるとき、磁束密度低減部を形成することができる。配向遷移区間は一磁極区間に完全に内包されていても良く、配向遷移区間の端から配向遷移区間の中線（周回方向に配向している配向分布の領域上の中線であって、必ずしも幾何学的な中線を意味しない）を越えない領域が、他の隣接磁極区間に存在していても良い。すなわち、配向が周回方向を向く区間の中点位置（中線）が、一磁極区間に内包される位置関係として、残り１／２より小さい領域が他の隣接磁極区間に存在するように磁化するようにしても良い。このようにすると、上記した請求項１〜６の磁束密度低減部を形成することが可能となる。
【００２４】
第８の発明は、請求項１乃至請求項７の何れか１項に記載の異方性ボンド磁石を有したブラシを有した直流モータである。この場合にも、整流区間を移動する整流コイルを貫通する全磁束は、増大することになり、整流コイルには、反転電流の向きに電圧が誘起されることになり、火花の発生を抑制することができる。また、コギングトルクを減少させることができる。
【００２５】
なお、上記の全発明において、磁束密度低減部の特性は、異方性ボンド磁石をモータに組み付けて、電機子を回転させた時に、あるティースが回転と共に感じる磁束密度の変化特性である。すなわち、モータにおける現実のトルク発生に寄与する磁束密度分布である。したがって、この磁束密度低減部の分布特性は、電機子を設けずに、異方性ボンド磁石単体での表面磁束密度の測定により得られる特性ではない。測定方法については、後述する。
【発明の効果】
【００２６】
本発明は、厚さを一定としたリング磁石において、磁極区間内において磁束密度が部分的に低減された磁束密度低減部を設けているので、整流コイルを貫通する磁束の絶対値を増大させることができ、反転電流方向に電圧を誘起させることができる。この結果、整流コイルにおける電流の反転を促進させることができ、不足整流を補償してブラシを有した直流モータの整流特性を良好にし、整流子とブラシ間の火花の発生を有効に抑制することができる。また、リング磁石を加工することなく、配向、着磁だけで、磁束密度低減部を形成しているので、製造が容易となる。また、磁束密度低減部を薄く構成していないので、反磁場による減磁を防止することができる。
【００２７】
第２の発明は、リング形状の一磁極区間における磁束密度分布は、電機子の回転方向と反対側の中性軸からは、絶対値が電機子の回転方向に対して遅れて立ち上がる磁束密度低減部を有し、電機子の回転方向側の中性軸に対しては、電機子の回転方向に対して立ち上がりよりは急激に立ち下がる非対称分布をしているので、整流コイルを貫通する磁束の絶対値を大きく増大させることができ、反転電流方向に大きな電圧を誘起させることができる。この結果、整流コイルにおける電流の反転を促進させることができ、不足整流を補償してブラシを有した直流モータの整流特性を良好にし、整流子とブラシ間の火花の発生を有効に抑制することができる。また、中性軸から磁束密度の立ち上げを遅延させて緩やかに立ち上げている磁束密度低減部を有しているので、磁束密度低減部を形成しないリング磁石を用いた場合に比べて、さらに効果的にコギングトルクを減少させることができる。その他、請求項１と同様な効果を奏する。
【００２８】
第３の発明は、磁束密度低減部は、磁束密度の極小を示す磁束密度極小部を有しているので、効果的に整流特性を改善することができる。
【００２９】
第４の発明は、磁束密度低減部の配向は、リング磁石の周回方向の配向成分を主として有するようにしていることから、配向処理の後の着磁により、磁束密度低減部では、法線方向の磁化成分を小さくできるので、配向および着磁を十分に行うことができる。この結果、電機子反作用磁束による減磁を防止することができる。これは、主として周回方向に配向されているため、電機子反作用磁束に対して配向方向が垂直になり、減磁作用が生じないためである。
【００３０】
第５の発明は、磁束密度低減部の配向は、リング磁石の周回方向の位置の変化に対して、法線方向から漸次、周回方向を向き、漸次、法線方向にとなる分布としているので、法線方向の磁化成分の小さい磁束密度低減部を効果的に形成することができる。また、この構成により、磁束密度低減部において、磁束密度極小部を具体的に形成することができる。
【００３１】
第６の発明は、磁束密度低減部の磁極区間における形成位置を、整流区間を整流コイルが移動するとき、磁束密度低減部の影響により整流コイルを貫通する磁束密度の絶対値が増大する位置に形成しているので、整流期間中に整流コイルに反転電流の向きに電圧を誘起させることができ、電流の反転を促進して、不足整流を補償し整流特性を改善できるので、整流終了時における火花の発生を防止することができる。また、磁束密度低減部を形成しないリング磁石を用いた場合に比べて、コギングトルクを減少させることができる。
【００３２】
第７の発明は、磁束密度低減部を、配向遷移区間の少なくとも１／２以上を一磁極区間に内包して磁化された領域のうち、配向遷移区間の少なくとも中線を含む領域とすることにより、所望の目的の磁束密度分布を有した磁束密度低減部を容易に磁極区間において形成することができる。
【００３３】
第８の発明は、上記構成の異方性ボンド磁石を有したブラシ付き直流モータであるので、火花の発生を抑制することができるので、モータの寿命を長期化することができる。また、コギングトルクを低減することができる。
【発明を実施するための最良の形態】
【００３４】
以下、本発明を具体的な実施例に基づいて説明する。
ただし、本発明の実施形態は、以下に示す個々の実施例に限定されるものではない。
【実施例１】
【００３５】
図１は、本実施例１のＤＣブラシモータ２０（直流モータ）の概略構造を示す断面図である。本図１に示すように、このＤＣブラシモータ２０は、一体に成形された厚さ一定でリング形状の４極励磁用の異方性ボンド磁石１０、ブラシ５ａ〜５ｄ、コア６、整流子８、コイル５０、及びヨーク材９を有している。また、各コア６の外方端部には、ティース７が形成されている。異方性ボンド磁石１０は中空の円筒形であり、その内側面上には、Ｎ磁極１、Ｓ磁極２、Ｎ磁極３、及びＳ磁極４が形成されている。これらは、ティース７の端面に対峙する上記の円筒形の内側面の法線方向の着磁によって形成されたものである。図１において、ブラシ５ａ、５ｃにおいて短絡が開始されると、ブラシシ５ｂ、５ｄによる短絡が解除される。また、電機子が回転して、ブラシシ５ａ、５ｃによる短絡が解除されると、ブラシ５ｂ、５ｄによる短絡が開始されるように構成されている。したがって、図１のタイミングでは、ブラシ５ａ、５ｃにおいて短絡が開始されるので、ブラシ５ａ、５ｃによって短絡される２つの整流コイル５０だけが表記されている。
【００３６】
また、各磁極１〜４には、磁極の極性の遷移点（中性軸）から電機子の回転方向に測定して、磁極の長さの１／２以下（電気角にしてπ／２以下）の領域に、それぞれ局所的に磁束密度低減部１Ａ，２Ａ，３Ａ，４Ａが形成されている。コイルは２つのティースに重ね巻きで巻かれている。これらの磁束密度低減部１Ａ，２Ａ，３Ａ，４Ａは、異方性ボンド磁石１０の磁極の中性軸の数（磁極の数）と同数設けられており、これらの設定により、整流区間において、整流コイルを貫く磁束を増大させて、電流の反転を促進させることにより、火花放電を抑制することができる。
【００３７】
本実施例１のＤＣブラシモータ２０は、４極の直流モータであって、軟鉄製のモータハウジング（ヨーク材９）の筒状の内側面に、上記の異方性ボンド磁石１０が、上記のティース７を囲んで、ティース７に接近対峙する様に対向配置されている。ティース７の個数は１０個であり、そのティース７が、機械角３６°毎に形成されている。つまり、隣り合うティース７は、その中心線のなす角が３６°となるように形成されている。また、整流子８の間隔は、３６°であり、一つの整流子８が面する角度は約３０°である。残りの約６°が整流子間に存在する絶縁体又は空気の面する角度である。コア６、整流子８などから成る電機子は、ブラシ５に対する直流電流の供給により図１の機械角θの正の向きに回転駆動される。
【００３８】
図２の（ａ）は、磁極１の区間における整流開始時の整流コイル５０、整流子７１、７２、ブラシ５ａ、ティース６１、６２の位置関係を示している。整流コイル５０は、ティース６１、６２に巻かれており、整流子７１と整流子７２とがブラシ５ａにより短絡されるタイミングでの位置関係である。磁束密度低減部１Ａの中央位置（磁束密度の極小位置）Ｓ２は、磁極の遷移点（中性軸）Ｓ１から回転方向に機械角で１２°、電気角で４π／３０の位置にあり、その磁束密度低減部１Ａの幅は、機械角で約１２°、電気角で約４π／３０に設定している。
【００３９】
図２（ｂ）では、整流開始位置での整流コイル５０の位置を５０ａで示し、整流終了位置での整流コイル５０の位置を５０ｂで示している。整流コイル５０の後端片（回転方向と逆方向に位置する電機子軸に平行に配設されているコイル片）５１の位置（その後端片５１が巻かれるティース６２の後端エッジ部６２ａの位置で定義する）基準にして、整流期間中に整流コイル５０の移動する区間が整流区間Ｗである。勿論、この整流区間Ｗは、整流コイル５０の基準位置のとり方により変化するが、整流期間中に整流コイルが移動する区間として定義できる。
【００４０】
また、整流コイル５０が整流区間Ｗを移動する時、整流コイル５０は前端片（回転方向の側に位置する軸に平行に配設されている部分）５２の位置（その前端片５２が巻かれるティース６１ａの前端エッジ部６１ａの位置で定義する）が、主磁極区間内を移動し、後端片５１が磁束密度低減部１Ａを通過する。この時、磁束密度低減部１Ａは、整流コイル５０の外部に位置し、前端片５２から磁束密度の高い磁束が整流コイル５０に供給され続けるので、整流コイル５０を貫通する磁束の絶対値は、図２（ｃ）に示すように、全体として、増加する。そして、この磁束の増加により誘導される電圧ｅは、図２（ｄ）に示すように、整流区間Ｗにおいて、逆起電力が増大することになる。整流コイル５０を貫通する磁束は、主磁極の磁束を増加させる方向に増加するので、この誘起電圧は、反転電流の向きとなる。これにより、不足整流を補償することができる。
【００４１】
図２（ｂ）に示すような、磁束密度分布を発生させる異方性ボンド磁石の配向は、図２（ｆ）、図３に示すように構成されている。磁束密度低減部１Ａでは、配向は、周回方向成分を主として有している。他の磁極部分Ｂでは、法線方向の配向を示している。機械角θ′で幅約１２°（電気角で４π／３０）の配向遷移区間Ａが、磁化の配向が徐々に反転する区間である。主要区間Ｂにおいては、異方性希土類磁性体粉末は円筒側面の法線方向に配向されている。また、配向遷移区間Ａにおいては、図示するように機械角の推移に伴って、異方性希土類磁性体粉末の配向方向は、滑らかに反転する。すなわち、異方性希土類磁性体粉末は、配向の中性軸Ｍｎ（ｎ＝１，２，３，４）に近づくに連れて徐々に磁石の円筒側面の周回接線方向を向き、配向の中性軸においては円筒側面の周回接線方向となり、配向の中性軸から遠ざかるに連れて徐々に円筒側面の法線方向を向く、配向分布をしている。
【００４２】
このような配向の後に、図３に示すように、磁束密度低減部１Ａの中央部Ｓ２が磁極遷移点（磁極の中性軸）Ｓ１から１２°の位置に位置するようにして、区間Ｙ１、Ｙ３をＮ極、区間Ｙ２、Ｙ４をＳ極に着磁をすることで、図２（ｅ）のような磁化分布を得ることができる。この結果として、磁束密度の法線成分は、図２（ｂ）の様な分布を示す。磁束密度低減部１Ａは、主として周回方向に配向されているため、電機子反作用磁束に対して配向方向が垂直になり、減磁作用が生じない。
【００４３】
異方性希土類ボンド磁石の材料としては、Ｎｄ−Ｆｅ−Ｂの他にも、Ｎｄ−Ｆｅ−Ｂ系材料、即ち、例えばＮｄとＮｄの他の希土類元素を含んでいたり、その他の添加元素を含んでいたりする材料を用いることができる。更に、Ｎｄ以外の希土類元素を含んだ材料、例えば、Ｓｍ−Ｆｅ−Ｎ系材料、ＳｍＣｏ系材料、または、Ｎｄ−Ｆｅ−Ｂ系材料とこれらの混合物質を用いることができる。
【００４４】
本実施例１のＤＣブラシモータ２０においては、図１、図２に具体的に示した様に、異方性ボンド磁石１０上に磁束密度低減部１Ａ，２Ａ，３Ａ，４Ａは、その磁束が、整流コイルが整流期間に移動する時、整流コイルを貫通する位置から貫通しない位置に変化する位置に、非常に急峻に変化するように形成されている。このため、回転角に対する誘導電圧の増加率を大きくできるので、整流期間中における電流の反転を促進させることができる。したがって、本実施例１のＤＣブラシモータ２０では、火花の発生を抑制することができ、ＤＣブラシモータ２０の寿命を長期化することが可能となる。
【００４５】
以下、ＤＣブラシモータ２０が備える上記の異方性ボンド磁石１０の構成や製造手順につて説明する。
図３に、本発明に係わる配向成形工程の実施直後における上記の異方性ボンド磁石１０の各部の磁化の配向を示す。即ち、図３は、この異方性ボンド磁石１０の軸１１に垂直な横断面図であり、この異方性ボンド磁石１０における異方性希土類磁性体粉末の配向方向を示している。異方性ボンド磁石１０には、Ｎｄ−Ｆｅ−Ｂ系の異方性希土類ボンド磁石を用いた。異方性ボンド磁石１０は軸１１を中心とする肉厚約１．５ｍｍの中空円筒形状をしている。
【００４６】
配向成形工程では、磁場配向と圧縮成形を同時に行うため、磁場中加熱圧縮成形を実施した。また、この時の磁場中加熱圧縮成形の条件は、金型温度を１２０℃、成形圧力を３．０ｔ／ｃｍ2 、成形時間を１５ｓｅｃとし、磁極周期の主要区間Ｂにおける配向磁場の強さは０．８０Ｔとした。
【００４７】
図３に示した配向分布を有した異方性ボンド磁石１０は、図４のキャビティ３５の中で配向成形されるが、この時、図３の配向の中性軸Ｍ１は、図４のΦ＝０°の位置に形成される。即ち、円弧状の第２ダイス４０ａ、４０ｂ、４０ｃ、４０ｄの軸１１を中心とする角度、およそ１２°の区間が図３の配向遷移区間Ａに相当する。また、第１ダイス３８ａ、３８ｂ、３８ｃ、３８ｄの軸１１を中心とする角度、およそ７８°の区間が、図３の区間Ｂに相当する。
【００４８】
図５に示す配向処理装置１００においては、図３の軸１１が配置される中心部に軟磁性体から成るコア３２と、その周囲には、超硬材から成る円筒状の第１リング３４が配設されている。その第１リング３４と一定の間隙を設けて、超硬材から成る第２リング３６が設けられている。第１リング３４と第２リング３６との間に、キャビティ３５が形成され、磁性体粉末と樹脂粉末から構成されたボンド磁石原料が供給される。
【００４９】
第２リング３６の外側には、４分割された扇形の強磁性体から成る第１ダイス３８ａ、３８ｂ、３８ｃ、３８ｄと、各第１ダイス間に設けられた扇形のステンレス等の非磁性体から成る第２ダイス４０ａ、４０ｂ、４０ｃ、４０ｄが設けられている。金型３０の外側には、円形のポールピース４２が配設されており、そのポールピース４２は４３ａ、４３ｂ、４３ｃ、４３ｄの４区画を有しており、各区画の間にコイルを巻くためのスペース４４ａ、４４ｂ、４４ｃ、４４ｄが形成されている。隣接する２つのスペース、例えば、４４ａと４４ｂとに、その間の区画４３ａを内包するようにコイル４６ａが巻かれる。
【００５０】
上記の構成の装置において、図３に示すような配向処理を施すことが可能となる。
磁性体粉末を配向させるための配向磁場を印加して、圧縮成形した後（配向成形工程の後）に、４磁極異方性ボンド磁石に着磁する（着磁工程）。次に、着磁工程では、着磁ヨークとして、異方性ボンド磁石１０の内側に軟磁性ヨークを配置し、また外側にも軟磁性ヨークを配置した。そして、この時の着磁磁場としては、強さ約４Ｔのパルス磁場を用いて、その着磁磁場を着磁対象である上記の異方性ボンド磁石１０に対して前述の配向磁場の場合と同様に作用させた。
【００５１】
ただし、着磁工程では、前述の配向成形工程における配向磁場に対して、着磁磁場を約１２°ずらして着磁した。即ち、図１のθ≒１２°の位置に配向成形工程後の中性軸Ｍ１が配置され、同様に、θ≒１０２°、１９２°、２８２°の位置に、それぞれ、配向成形工程後の中立点Ｍ２、Ｍ３、Ｍ４が配置される様に設定して着磁を行った。
【００５２】
この様な設定によれば、配向時に配向遷移区間Ａ（図３に配置されていた部位（磁束密度低減部Ａ））の中央に、磁束密度極小部１ａ（図２（ｂ），２ａ，３ａ，４ａ（図示略）がそれぞれ形成されるので、従来よりも容易かつ確実に、所望の磁束密度極小部を形成することができる。この様な配向や着磁処理には、例えば「特開２００４−２３０８５：モータ用異方性ボンド磁石の配向処理方法」や「特開２００４−５６８３５：モータ用ボンド磁石及びモータ」などに開示されている装置や方法等を用いることもできる。
【実施例２】
【００５３】
次に、実施例１とは異なる磁束密度分布を発生させた実施例２について説明する。図６に示すＤＣブラシモータ２００の構成は、異方性ボンド磁石１５の磁束密度分布を除いて、実施例１と同一である。実施例１と同一部分については、同一符合を付した。各磁極１〜４には、磁束密度低減部１Ｃ，２Ｃ，３Ｃ，４Ｃが形成されている。
【００５４】
図７の（ａ）は、磁極１の区間における整流開始時の整流コイル５０、整流子７１、７２、ブラシ５ａ、ティース６１、６２の位置関係を示している。整流コイル５０は、ティース６１、６２に巻かれており、整流子７１と整流子７２とがブラシ５ａにより短絡されるタイミングでの位置関係である。磁束密度低減部１Ｃの極小位置Ｋ２は、磁極の遷移点（中性軸）Ｋ１から回転方向に機械角で１０°、電気角でπ／９の位置にあり、その磁束密度低減部１Ｃの幅Ｕは、機械角で約１２°、電気角で約４π／３０に設定している。
【００５５】
図７（ｂ）において、整流コイル５０の整流開始位置、整流終了位置、後端片、前端片の定義は、図２（ｂ）と同一である。
図７（ｂ）に示すように磁束密度分布は、磁束密度低減部Ｕ（整流区間でもある）を有している。この磁束密度低減部Ｕは、磁極の中性軸Ｋ１からの磁束の絶対値が電機子の回転方向に対して遅れて立ち上がっている。詳しくは、磁束密度は、磁極の中性軸Ｋ１から回転方向θの向きに移動すると、小さな極大値をとり、その後、極小値をとり、その後、飽和値に向かって徐々に増大する。
【００５６】
整流コイル５０が整流区間Ｕを移動する時、整流コイル５０は前端片５２の位置が、主磁極区間内を移動し、後端片５１が磁束密度低減部１Ｃを移動する。この時、磁束密度低減部１Ｃは、整流コイル５０の外部に位置し、前端片５２から磁束密度の高い磁束が整流コイル５０に供給され続けるので、整流コイル５０を貫通する磁束の絶対値は、図７（ｃ）の実線に示すように、全体として、増加する。そして、この磁束の増加により誘導される電圧ｅは、図７（ｄ）の実線で示すように、整流区間Ｕにおいて、逆起電力が増大することになる。整流コイル５０を貫通する磁束は、主磁極の磁束を増加させる方向に増加するので、この誘起電圧は、反転電流の向きとなる。これにより、不足整流を補償することができる。なお、図７（ｃ）と（ｄ）における破線は、図２（ｃ）と（ｄ）に示す実施例１の磁束量と誘起電圧を示している。実施例２の方が、実施例１よりも効果的に整流区間において、反転電流の向きに誘起電圧が発生されていることが理解される。これにより、さらに、火花の発生が効果的に防止される。
【００５７】
図７（ｂ）に示すような、磁束密度分布を発生させる異方性ボンド磁石の配向は、図７（ｆ）、図８に示すように構成されている。機械角θで幅約３６°（電気角で４π／１０）の配向遷移区間Ｆが、磁化の配向が徐々に反転する区間である。主要区間Ｄにおいては、異方性希土類磁性体粉末は円筒側面の法線方向に配向されている。また、配向遷移区間Ｆにおいては、図示するように機械角の推移に伴って、異方性希土類磁性体粉末の配向方向は、滑らかに反転する。すなわち、異方性希土類磁性体粉末は、配向の中性軸Ｍｎ（ｎ＝１，２，３，４）に近づくに連れて徐々に磁石の円筒側面の周回接線方向を向き、配向の中性軸においては円筒側面の周回接線方向となり、配向の中性軸から遠ざかるに連れて徐々に円筒側面の法線方向を向く、配向分布をしている。本実施例では、磁束密度低減部１Ｃは、この配向遷移区間Ｆ内であって、配向遷移区間Ｆの中線を含む一部の区間として形成されている。
【００５８】
このような配向の後に、図８に示すように、磁束密度低減部１Ｃの極小Ｋ２、すなわち配向遷移区間Ｆの中線が磁極の中性軸Ｋ１から１０°の位置に位置するように、区間Ｙ１、Ｙ３をＮ極、区間Ｙ２、Ｙ４をＳ極に着磁をすることで、図７（ｅ）のような磁化分布を得ることができる。この結果として、磁束密度の法線成分は、図７（ｂ）の様な分布を示す。磁束密度低減部１Ｃは、主として周回方向に配向されているため、電機子反作用磁束に対して配向方向が垂直になり、減磁作用が生じない。
実施例１では配向遷移区間Ａと磁束密度低減部１Ａ〜４Ａと整流区間Ｗとを一致させているが、実施例２では、配向遷移区間Ｆの内部に整流区間Ｕと一致する磁束密度低減部１Ｃ〜４Ｃを設けたことが特徴である。
【００５９】
本実施例２のＤＣブラシモータ２００においては、図６、図７に具体的に示した様に、異方性ボンド磁石１５上の磁束密度低減部１Ｃ，２Ｃ，３Ｃ，４Ｃは、その磁束が、整流コイルが整流期間に移動する時、整流コイルを貫通する位置から貫通しない位置に変化する位置に、貫通磁束が急峻に変化するように形成されている。このため、回転角に対する誘導電圧の増加率を大きくできるので、整流期間中における電流の反転を促進させることができる。したがって、本実施例２のＤＣブラシモータ２００では、火花の発生を抑制することができ、ＤＣブラシモータ２００の寿命を長期化することが可能となる。
特に、本実施例２では、磁束密度低減部１Ｃ，２Ｃ，３Ｃ，４Ｃでの磁束密度の立ち上がりが電機子の回転角に対して遅れて立ち上がっていることから、整流区間において、整流コイルを貫通する磁束は、初期において小さく、終期において急激に大きくすることが可能となる。この結果、反転電流の向きに発生する誘導電圧が大きくなり、火花の発生を効果的に防止できる。また、磁極間の磁化の変化も滑らかとなるので、コギングトクルが顕著に減少する。
【００６０】
また、上記実施例２の説明では、配向遷移区間Ｆの中の一部である整流区間が少なくとも磁束密度が低減されていれば良いので、この区間を磁束密度低減部と定義した。しかし、配向遷移区間Ｆの全体がラジアル配向で磁化させた場合に比べれば、配向遷移区間の磁束密度分布は、低減されている。したがって、磁極の中性軸Ｋ１から整流開始位置までの前区間、整流終了位置から磁束密度が飽和する位置Ｋ３までの後区間も、磁束密度は低減されているので、この区間を磁束密度低減前区間、磁束密度低減後区間という。本発明は、磁束密度が遅れて立ち上がる磁束密度低減部が少なくとも整流区間に形成されていることを特徴とする。
上記実施例では、磁束密度低減前区間では、磁束密度は、回転方向に沿って中性軸Ｋ１から小さい極大値をとる。また、磁束密度低減後区間では、磁束密度は、磁束密度の飽和値に向かって緩やかに増加している。
しかし、本発明は、少なくとも整流区間が上記の磁束密度低減部であれば良いので、実施例２のような磁束密度低減前区間の小さな極大値をとる必要はない。この部分を着磁しないことにより極大値が発生しないようにすることができる。また、磁束密度低減前区間がなくとも良いし、この区間を磁束密度が十分に小さい値をとる区間とすることも可能である。また、磁束密度低減後区間はなくとも良い。
また、中性軸Ｋ１から磁束密度が飽和する位置Ｋ３までの区間において、磁束密度は、極大値、極小値を有せずに、変曲点を有して変化するように構成しても良い。同様に、磁束密度低減部において、極小値、極大値を有せずに、滑らかに増加する曲線（変曲点があっても良い）であっても良い。
磁束密度低減部によりコギングトルクを減少させることができる。また、磁束密度の小さな磁束密度低減前区間、磁束密度が飽和していない磁束密度低減後区間の存在、又は、区間内において着磁後の磁極極性が変化する配向遷移区間により、よりコギングトルクを減少させることができる。
【００６１】
以下、ＤＣブラシモータ２０が備える上記の異方性ボンド磁石１５の製造手順につて説明する。
図９に、配向処理装置を示す。実施例１の図４の製造装置に対して、軟磁性体から成るコア３２の表面部において、円弧状の第２ダイス４０ａ、４０ｂ、４０ｃ、４０ｄに対向する位置に非磁性部材３７ａ、３７ｂ、３７ｃ、３７ｄが配列されている。この非磁性部材の存在により、キャビティ３５内において周回方向へ磁束を効果的に誘導させることができ、配向遷移区間Ｆの幅を大きくし、周回方向の配向部分を長くすることができる。
【００６２】
図８に示した配向分布を有した異方性ボンド磁石１５は、図９のキャビティ３５の中で配向成形されるが、この時、図８の配向分布の中性軸Ｍ１は、図４のΦ＝０°の位置に形成される。即ち、円弧状の第２ダイス４０ａ、４０ｂ、４０ｃ、４０ｄの軸１１を中心とする角度、およそ３６°の区間が図８の配向遷移区間Ｆに相当する。また、第１ダイス３８ａ、３８ｂ、３８ｃ、３８ｄの軸１１を中心とする角度、およそ５４°の区間が、図８の区間Ｄに相当する。
【００６３】
上記の構成の装置において、実施例１と同様にして、図８に示すような配向処理を施すことが可能となる。その後、実施例１と同様に異方性ボンド磁石１５を着磁させる。
ただし、着磁工程では、前述の配向成形工程における配向磁場に対して、着磁磁場を約１０°ずらして着磁した。即ち、図６のθ≒１０°の位置に配向成形工程後の中性軸Ｍ１が配置され、同様に、θ≒１００°、１９０°、２８０°の位置に、それぞれ、配向成形工程後の中立点Ｍ２、Ｍ３、Ｍ４が配置される様に設定して着磁を行った。この時、実施例１では、配向遷移区間Ａは１２°であるので、配向遷移区間Ａの全領域が同一磁極に包含され、磁極中性軸と配向遷移区間Ａの端部との間の６°の範囲は法線方向の配向となっている。
これに対して、実施例２では、配向遷移区間Ｆは３６°であるので、配向遷移区間Ｆのうち２８°の範囲が注目している磁極区間内に存在し、残りの８°の範囲は、電機子の回転方向に対して逆方向の隣接磁極区間に存在する。
【００６４】
この様な設定によれば、磁束密度の絶対値が電機子の回転角に対して、磁束密度の絶対値が遅れて立ち上がる磁束密度低減部１Ｃ，２Ｃ，３Ｃ，４Ｃを形成することができる。また、配向時に配向遷移区間Ｆの中央に、磁束密度極小部１ａ（図７（ｂ），２ａ，３ａ，４ａ（図示略）をそれぞれ形成することができる。
【００６５】
なお、配向遷移区間Ｆの幅や配向分布を変更するには、図９における非磁性体３７ａ〜３７ｄの幅や第２ダイス４０ａ、４０ｂ、４０ｃ、４０ｄに対する相対位置を変更することで、容易に実現できる。
【００６６】
次に、本実施例のコギングトルクを測定した。その結果を図１１に示す。図１１は電機子を１８°回転させた期間のトルクの変動特性である。磁束密度低減部を有しない異方性ボンド磁石を用いたモータのコギングトルクを比較例として示す。実施例２の異方性ボンド磁石を用いた場合には、明らかに、コギングトルクは減少して、滑らかな回転が実現されていることが理解される。本実施例２の場合には、最大コギングトルクは２３．４０ｍＮ・ｍであり、比較例の場合には、最大コギングトルクは９２．４９ｍＮ・ｍであり、従来の約１／４にコギングトルクを低減できた。また、実施例１の場合には、最大コギングトルクは６１．６２ｍＮ・ｍであり、約２／３に低減できた。比較例、実施例１、２共に、異方性ボンド磁石のＢＨmax は、２１ＭＧＯｅである。有効磁束は、実施例２の場合が、２６．９１kMaxwellであり、比較例の場合が２７．５６kMaxwellであり、実施例１の場合が、２７．５１kMaxwellである。有効磁束密度をほとんど低下させることなく、コギングトルクを顕著に低下できた。
【００６７】
上記のモータにおける整流補償の考え方は、発電機に用いることができる。その場合には、磁束密度低減部の磁極区間における形成位置を、整流区間を整流コイルが移動するとき、磁束密度低減部の影響により整流コイルを貫通する磁束密度の絶対値が減少する位置に形成することが必要となる。
【００６８】
また、モータの回転速度を変更するために、コイルを貫通する磁束を変化させるために、第３ブラシを設ける場合があるが、その第３ブラシでの火花の発生を防止するためには、第３ブラシに対する整流区間において、上記実施例の磁束密度低減部を設けても良い。
【００６９】
実施例１、２における図２（ｂ）、図７（ｂ）に示す異方性ボンド磁石の磁束密度分布は、異方性ボンド磁石をモータに組み付けて、電機子を回転させた時に、あるティースが感じる磁束密度である。この場合に、ティースと異方性ボンド磁石との間隙は、０．３〜１ｍｍと非常に狭いので、ティースの前面にホール素子などの感磁素子を設けることは困難である。しかしながら、電機子を組み付けない状態で、異方性ボンド磁石の表面磁束密度分布を測定しても、磁気回路が現実のモータと異なるので、ティースが回転と共に感じる磁束密度を測定することはできない。そこで、電機子の代りに、異方性ボンド磁石と表面との間隔を３ｍｍとした軟鉄製の円柱を配置し、この円柱の表面に２ｍｍ×２ｍｍ×２ｍｍの大きさのホール素子を配置して、円柱を回転しながら、異方性ボンド磁石の表面磁束密度を測定する。上記実施例による配向と着磁を行った異方性ボンド磁石を用いて、磁束密度を測定すると、図２（ｂ）、図７（ｂ）の特性が得られる。
【００７０】
以下、本明細書において、以下の発明を認識することができる。
１）ブラシを有する直流モータに用いられるリング形状に成形された異方性ボンド磁石の製造方法であって、異方性ボンド磁石の材料に対して配向磁場を与えて異方性ボンド磁石を成形する配向成形工程と、配向成形工程によって配向成形された異方性ボンド磁石に対して着磁磁場を与えて異方性ボンド磁石に着磁する着磁工程とを有し、異方性ボンド磁石上に、配向磁場の向きと着磁磁場の向きとが直交する直交区域を、リング形状の周回方向に周期的に異方性ボンド磁石の極数分設けることによって、リング形状の法線方向成分の磁束密度が低減された磁束密度低減部を各直交区域に設けることを特徴とする異方性ボンド磁石の製造方法。
２）ブラシを有する直流モータに用いられるリング形状に成形された異方性ボンド磁石の製造方法であって、異方性ボンド磁石の材料に対して配向磁場を与えて異方性ボンド磁石を成形する配向成形工程と、配向成形工程によって配向成形された異方性ボンド磁石に対して着磁磁場を与えて異方性ボンド磁石に着磁する着磁工程とを有し、配向成形工程において配向磁場を、磁場の方向がリング形状の法線方向に実質的に一致する主要区間と、リング形状の法線方向に対する磁場の向きがリング形状の周回方向の位置変化に対して徐々に反転する配向遷移区間の計２種類の区間の周回方向における交互配列によって構成し、着磁工程において、着磁処理によって形成される各磁極に対応する各磁極区間の区間内に、各配向遷移区間の少なくとも一部分がそれぞれ含まれる様に、各配向遷移区間を着磁磁場内に配置することを特徴とする異方性ボンド磁石の製造方法。
【産業上の利用可能性】
【００７１】
本発明は、火花の発生を抑制したブラシを有する直流モータに用いることができる。
【図面の簡単な説明】
【００７２】
【図１】実施例１のＤＣブラシモータ２０の概略構造を示す断面図。
【図２】実施例１のモータにおけるティース、整流子、ブラシおよび整流コイルの位置と、異方性ボンド磁石の表面磁束密度分布、整流子を貫通する磁束、整流子に誘起される電圧、異方性ボンド磁石の磁化ベクトルの分布、異方性ボンド磁石の配向分布との関係を示した説明図。
【図３】配向成形後の異方性ボンド磁石の配向分布を示した説明図。
【図４】配向成形工程における配向磁場の磁束分布を示す説明図。
【図５】配向磁場を供する配向処理装置１００の断面図。
【図６】実施例２のＤＣブラシモータ２００の概略構造を示す断面図。
【図７】実施例２のモータにおけるティース、整流子、ブラシおよび整流コイルの位置と、異方性ボンド磁石の表面磁束密度分布、整流子を貫通する磁束、整流子に誘起される電圧、異方性ボンド磁石の磁化ベクトルの分布、異方性ボンド磁石の配向分布との関係を示した説明図。
【図８】実施例２の配向成形後の異方性ボンド磁石の配向分布を示した説明図。
【図９】実施例２の配向成形工程における配向磁場の磁束分布を示す説明図。
【図１０】実施例２の配向磁場を供する配向処理装置の断面図。
【図１１】実施例２のモータのコギングトルクの特性図。
【符号の説明】
【００７３】
２０  ：  ＤＣブラシモータ
１０，１５  ：  異方性ボンド磁石
１，３  ：  異方性ボンド磁石１０の内径側面のＮ極
２，４  ：  異方性ボンド磁石１０の内径側面のＳ極
ｍＡ：  磁束密度低減部（ｍ＝１，２，３，４）
ｍａ：  磁束密度極小部（ｍ＝１，２，３，４）
５  ：  ブラシ
５０  ：  整流コイル
５１  ：  後端片
５２  ：  前端片
１Ａ，１Ｃ  ：  磁束密度低減部
Ｆ  ：  配向遷移区間
Ｓ１  ：  中性軸
Ｓ２  ：  極小部
Ｍ１  ：  配向の中性軸
【図１】
2007074887.tif 000003
【図２】
2007074887.tif 000004
【図３】
2007074887.tif 000005
【図４】
2007074887.tif 000006
【図５】
2007074887.tif 000007
【図６】
2007074887.tif 000008
【図７】
2007074887.tif 000009
【図８】
2007074887.tif 000010
【図９】
2007074887.tif 000011
【図１０】
2007074887.tif 000012
【図１１】
2007074887.tif 000013